(57)【特許請求の範囲】
【請求項１】
フェノール系抗菌剤１〜１０重量％、パーフルオロアルキル基を側鎖として有するパーフルオロアルキルアクリレートコポリマー系の弗素系化合物２．５〜５．０重量％、フルオロアリファチックエステルコポリマー系の弗素系化合物３．０〜６．０重量％と、架橋剤としてメラミン樹脂０．３〜０．５重量％をバッファー剤で稀釈した処理液中に織物を浸漬してピックアップ率５０±５％を維持し、乾燥及び熱処理することを特徴とするポリエステル／レイヨン混紡又は交織物の撥水、撥油、防汚及び抗菌加工方法。
【請求項２】
フェノール系抗菌剤としてペンタクロフェノールを用いることを特徴とする請求項１記載のポリエステル／レイヨン混紡又は交織物の撥水、撥油、防汚及び抗菌加工方法。
【請求項３】
バッファー剤として酢酸を使用することを特徴とする請求項１記載のポリエステル／レイヨン混紡又は交織物の撥水、撥油、防汚及び抗菌加工方法。
【発明の詳細な説明】
【０００１】
【発明の属する技術分野】
本発明は、ポリエステル／レイヨン混紡又は交織物に撥水、撥油、防汚の各機能と抗菌性を同時に付与する織物生地加工方法に関し、より詳細にはフェノール系抗菌剤を用い、pH調節による弗素系化合物の励起状態で親水性と疎水性のバランスが取れた共存状態を形成させて、大気中で撥水性又は撥油性を有し、水中で防汚性を有するポリエステル／レイヨン混紡又は交織物の複合機能加工方法に関する。
【０００２】
【従来の技術】
一般的に天然繊維と化合繊維との混紡又は交織物の場合、構成成分の繊維特性が互いに異なるため、衣料として用いるとき、人体から発生する汗と外部汚れ物質により微生物が繁殖するようになり、多量のアンモニアガス発生による不快な臭いと、人体に有害であるという問題が生じる場合がある。このため、従来、繊維材料に抗菌消臭性と防汚及び撥水機能を付与する多くの試図が引き続いてきた。
【０００３】
【発明が解決しようとする課題】
しかし、従来の技術は単一機能に局限されていて、例えば撥水及び撥抽機能の付与、防汚機能の付与、消臭機能の付与等、夫々別々の加工方法が試図されてきた。繊維に抗菌性を付与する方法としては、有機シリコン第４級アンモニウム系が広汎に用いられており、最近に至りイオン交換性共重合体を製造して銅塩及び銀塩の水溶液で処埋して、繊維表面に金属イオンを表出させて抗菌性を付与する方法が日本特開昭５４−３８９５１号により開示されている。
【０００４】
更に、織物生地の防汚加工のためには、変性シリコン加工物を配合したシリコン系防汚機能付与剤を繊維表面に被覆する方法(日本特開平４−５５４９１号)と含弗素系化合物とカチオン系界面活性剤を含有する被膜を繊維表面に被覆する方法が日本特公平１−４４８３７号により公知となっている。更に、繊維織物の撥水・撥油処理方法としては、ブロック化ポリイソシアネート化合物と弗素系撥水・撥油剤を含有する処理液に浸漬・乾燥した後に熱処理する加工方法が日本特公平３−３５４３２号に開示されている。
【０００５】
従来の技術は、撥水・撥油と防汚機能のバランスが取られず、一方の機能に重点を置いて開発されていたため、他方の機能は著しく劣り、複合機能の発現がなされなかった。繊維の撥水・撥油性と防汚機能は、互いに相反する機能であるため、同時にこの二つの機能を発現させるためには困難が伴う。一般的にレイヨンは繊維の表面張力(２００mN/m)が、水又は油等液体の表面張力(５３〜７２mN/m)よりずっと大きいため、繊維に水又は油を滴下したとき、繊維が容易に濡れる。
【０００６】
また、水中では親水性を発現させて繊維と汚れの脱落を容易ならしめるため、水中と大気中で親水性と疎水性のバランスが取れるようpHを調節し、弗素化合物をバッファー剤による励起状態へ変換する必要がある。本発明は、上記従来の難点を解決するためになされたもので、ポリエステル／レイヨン混紡又は交織物の撥水、撥油、防汚及び抗菌等の複合機能発現のために、弗素系化合物のフェノール系抗菌剤をバッファー剤の微細なコントロールでpHを調節することにより、弗素系化合物の励起状態と親水性・疎水性のバランスが取れた共存を形成して、大気中における撥水、撥油性と水中における防汚性を同時に発現できるようにしたポリエステル／レイヨン混紡又は交織物の撥水、撥油、防汚及び抗菌等の複合機能加工方法を提供することを目的とする。
【０００７】
【課題を解決するための手段】
上記の課題を解決するために、本発明のポリエステル／レイヨン混紡又は交織物の撥水、撥油、防汚及び抗菌加工方法は、フェノール系抗菌剤１〜１０重量％、パーフルオロアルキル基を側鎖として有するパーフルオロアルキルアクリレートコポリマー系の弗素系化合物２．５〜５．０重量％、フルオロアリファチックエステルコポリマー系の弗素系化合物３．０〜６．０重量％と、架橋剤としてメラミン樹脂０．３〜０．５重量％をバッファー(Buffer)剤で稀釈した処理液中に織物を浸漬してピックアップ率５０±５％を維持し、乾燥及び熱処理するものである。大気中で繊維の表面張力を低めるために、弗素系化合物を用い、表面張力が１０〜３０mN/mの弗素系化合物を繊維表面に多量存するようにして、加工繊維の表面張力を液体の表面張力(５３〜７２mN/m)より少くすることにより、撥水性と撥油性を発現させるようにする。
【０００８】
フェノール系抗菌剤としてペンタクロロフェノール(pentachlorophenol)を用い、バッファー剤として酢酸(CH3COOH)を使用するものである。
【０００９】
【発明の実施の形態】
以下、本発明を詳細に説明すると次の通りである。本発明において、フェノール系抗菌剤として用いるペンタクロロフェノール(P.C.P)の添加量は、加工布地重量当り１〜１０％が適当であり、より好ましくは２〜３％が望ましい。１％以下である場合、抗菌持続性が劣り布地を洗濯すると抗菌効果か急激に減少し、１０％以上である場合には工程通過性が難しいのみならず、経済的利点も減少する。
【００１０】
本発明において用いられる弗素系化合物は、パーフルオロアルキルアクリレートコポリマー系の弗素系化合物と、フルオロアリファチックエステルコポリマー系の弗素系化合物を共に用い、パーフルオロアルキル基を側鎖として有するパーフルオロアルキルアクリレートコポリマー系の弗素系化合物の添加量は、加工布地重量当り２．５〜５．０％が適当であり、より好ましくは３．０〜３．２％が望ましく、フルオロアリファチックエステルコポリマー系の弗素系化合物の添加量は３．０〜６．０％が適当であり、より好ましくは３．２〜３．５％が望ましい。
【００１１】
パーフルオロアルキル基を側鎖として有するパーフルオロアルキルアクリレートコポリマー系の弗素系化合物の添加量が２．５％以下である場合、又はフルオロアリファチックエステルコポリマー系の弗素系化合物の添加量が６．０％以上である場合、撥水性は洗濯前１００％に対し、洗濯後８０％以下になり、撥油性は洗濯前５級に比べて洗濯後５級未満になり、また、防汚性は洗濯前３級であったのが洗濯後２級以下になって耐久性が劣る。又、パーフルオロアルキル基を側鎖として有するパーフルオロアルキルアクリレートコポリマー系の弗素系化合物の添加量が５．０％以上である場合、又はフルオロアリファチックエステルコポリマー系の弗素系化合物の添加量か３．０％以下である場合、撥水性は洗濯前８０％が洗灌後５０％になり、撥油性は洗濯前５級から洗濯後３級以下になり、また、防汚性は洗濯前７級から洗濯後５級以下になって、満足なる撥水性・撥油性及び防汚性を期待することができなくなる。
【００１２】
本発明において、架橋剤としてはメラミン樹脂を用い、その添加量は加工布地重量当り０．３〜０．５％であり、これを酢酸(CH3COOH)をバッファー剤としてpHを５〜６にし、稀釈させた処理液中に織物を浸漬して５０±５％のピックアップ率を維持するようにして、１３０〜１５０℃のオーブンで乾燥させた後、１７０〜１８０℃で熱固定して親水性と疎水性のバランスを取るようにすることにより、非常に優れた撥水・撥油、防汚及び抗菌効果を得られるようにするのである。この際に架橋剤の添加量が０．３％以下であったり、０．５％以上である場合、パーフルオロアルキル基を側鎖として有するパーフルオロアルキルアクリレートコポリマー系の弗素系化合物及びフルオロアリファチックエステルコポリマー系の弗素系化合物の活性化と架橋効果が急激に減少して耐久性が劣る。
【００１３】
(実施例)以下、実施例により本発明を具体的に説明する。
実施例１通常的に、染色したポリエステル／レイヨン混紡織物をペンタクロロフェノール２．５重量％、パーフルオロアルキルアクリレートコポリマー系の弗素系化合物３.０重量％、フルオロアリファチックエステルコポリマー系の弗素系化合物３．２重量％及びメラミン樹脂０．３重量％を夫々添加し、これを酢酸で希釈してpH５〜６に調節した処理夜中に浸漬して、ピックアップ率を５０％に維持して、処理浴槽から掬い出して絞り、１４０℃のオーブンで乾燥させた後、１８０℃で熱固定した。このようにして得た織物生地の撥水、撥抽、防汚性及び抗菌持続性を評価した結果は表１の通りである。
実施例２ポリエステル／レイヨン交織物をペンタクロロフェノール３．０重量％、パーフルオロアルキルアクリレートコポリマー系の弗素系化合物３．２重量％、フルオロアリファチックエステルコポリマ一系の弗素系化合物３．５重量％及びメラミン樹脂０．５重量％を夫々添加し、酢酸で稀釈してpH５〜６の処理夜中に浸漬してピックアップ率５５％を維持し、処理浴槽から掬い出して絞り、１３０℃のオーブンで乾燥させた後、１７０℃で熱固定して、撥水、撥油、防汚性及び抗菌持続性を評価した結果は表１の通りである。
比較例１ポリエステル／レイヨン混紡織物をフェノール系抗菌剤であるP.C.P.０．５重量％、パーフルオロアルキルアクリレートコポリマー系の弗素系化合物３．０重量％とメラミン樹脂０．２重量％を添加し、酢酸で稀釈した処理夜中に浸漬してピックアップ率６０％を維持して乾燥した後、１８０℃で熱固定した。その結果は表１の通りである。
比較例２ポリエステル／レイヨン混紡織物をフェノール系抗菌剤であるP.C.P.０．５重量％、パーフルオロアルキルアクリレートコポリマー系の弗素系化合物７．０重量％、フルオロアリファチックエステルコポリマー系の弗素系化合物７．０重量％を酢酸で稀釈した処理液中に浸漬してピックアップ率７０％を維持して乾燥した後、１７０℃で熱固定した。その結果は表１の通りである。
【００１４】
【表１】
0004185593.tif 000002
【００１５】
【発明の効果】
本発明はフェノール系抗菌剤であるペンタクロロフェノール(P.C.P)とパーフルオロアルキル基を側鎖として有する合弗素系化合物としてハイドロカーボンを有するパーフルオロアルキルアクリレートコポリマー系の弗素系化合物及びフルオロアリファチックエステルコポリマー系の弗素系化合物と、メラミン樹脂を架橋剤としてこれを酢酸で稀釈して得た処理剤で処理した後、乾燥・熱処理して、繊維に疎水性と親水性のバランスを取られるようにすることにより、撥水性及び撥油性を有し、抗菌性と防汚性等複合機能を有する加工方法であって、有益な織物加工方法である。